КАТАЛИТИЧЕСКИЙ НЕЙТРАЛИЗАТОР ВЫХЛОПНЫХ ГАЗОВ

1. Каталитический нейтрализатор выхлопных газов, содержащий:
подложку;
слой каталитического покрытия, который сформирован из пористого носителя и сформирован на поверхности подложки; и
благороднометальный катализатор, который нанесен на пористый носитель слоя каталитического покрытия,
причем
слой каталитического покрытия сформирован как слоистая структура, имеющая верхний слой относительно дальше от поверхности подложки и нижний слой относительно ближе к поверхности подложки;
в верхнем слое в качестве благороднометального катализатора нанесены частицы Rh;
в нижнем слое в качестве благороднометального катализатора нанесены частицы Pd;
2
3
2
2
пористый носитель нижнего слоя, который несет частицы Pd, образован сложным оксидом ACZ из оксида алюминия (ΑlO), оксида церия (CeO) и оксида циркония (ZrO);
сложный оксид ACZ получен алкоголятным способом;
исходными материалами в этом алкоголятном способе являются алкоголят металла и соль металла;
Al, Се и Zr все превращаются в алкоголят металла или же по меньшей мере один из Al, Се и Zr превращается в алкоголят металла;
соль металла используется для компонентов, иных, чем алкоголят металла;
исходные материалы растворяются в растворителе и смешиваются и проводятся реакции гидролиза и поликонденсации, после которых сложный оксид ACZ получается термообработкой; и
сложный оксид ACZ, полученный алкоголятным способом, представляет собой сложный оксид, в котором Al, Се и Zr становятся почти однородно смешанными на атомном или молекулярном уровне оксида; и
атомное соотношение Ce/Zr в сложном оксиде ACZ составляет не более 0,6.
2. Каталитический нейтрализатор выхлопных газов по п. 1, в котором атомное соотношение Ce/Zr в сложном оксиде ACZ составляет от по меньшей мере 0,15 до не более 0,55.
3. Каталитический нейтрализатор выхлопных газов по п. 1, в котором содержание компонента оксида алюминия в сложном оксиде ACZ составляет от 40 до 70 мас.%.
2
4. Каталитический нейтрализатор выхлопных газов по любому из пп. 1-3, в котором первичные частицы в сложном оксиде ACZ имеют средний диаметр частиц не более 10 нм и удельную площадь поверхности по меньшей мере 30 м/г.
2
3
2
3
6
11
5. Каталитический нейтрализатор выхлопных газов по любому из пп. 1-3, в котором пористый носитель в нижнем слое дополнительно содержит, в дополнение к сложному оксиду ACZ, по меньшей мере один оксид редкоземельного элемента, выбранный из LaO, YO и PrO.
6. Каталитический нейтрализатор выхлопных газов по любому из пп. 1-3, при этом термообработка в алкоголятном способе осуществляется при температуре от по меньшей мере 500°С до не более 900°С.
7. Каталитический нейтрализатор выхлопных газов, содержащий:
подложку;
слой каталитического покрытия, который сформирован из пористого носителя и сформирован на поверхности подложки; и
благороднометальный катализатор, который нанесен на пористый носитель слоя каталитического покрытия,
причем
слой каталитического покрытия сформирован как слоистая структура, имеющая верхний слой относительно дальше от поверхности подложки и нижний слой относительно ближе к поверхности подложки;
в верхнем слое в качестве благороднометального катализатора нанесены частицы Rh;
в нижнем слое в качестве благороднометального катализатора нанесены частицы Pd;
2
3
2
2
пористый носитель нижнего слоя, который несет частицы Pd, образован сложным оксидом ACZ из оксида алюминия (AlO), оксида церия (CeO) и оксида циркония (ZrO);
сложный оксид ACZ получен алкоголятным способом;
исходными материалами в этом алкоголятном способе являются алкоголят металла и соль металла;
Al, Се и Zr все превращаются в алкоголят металла или же по меньшей мере один из Al, Се и Zr превращается в алкоголят металла;
соль металла используется для компонентов, иных, чем алкоголят металла;
исходные материалы растворяются в растворителе и смешиваются и проводятся реакции гидролиза и поликонденсации, после которых сложный оксид ACZ получается термообработкой; и
сложный оксид ACZ, полученный алкоголятным способом, представляет собой сложный оксид, в котором Al, Се и Zr становятся почти однородно смешанными на атомном или молекулярном уровне оксида;
пористый носитель верхнего слоя, который несет частицы Rh, образован смесью оксида алюминия и сложного оксида CZ из оксида церия и оксида циркония; и
атомное соотношение Ce/Zr в сложном оксиде CZ составляет по меньшей мере 0,5.
8. Каталитический нейтрализатор выхлопных газов по п. 7, в котором атомное соотношение Ce/Zr в сложном оксиде CZ составляет от по меньшей мере 0,7 до не более 0,8.
2
3
2
3
6
11
9. Каталитический нейтрализатор выхлопных газов по п. 7, в котором пористый носитель в верхнем слое дополнительно содержит по меньшей мере один оксид редкоземельного элемента, выбранный из LaO, YO и PrO.
10. Каталитический нейтрализатор выхлопных газов по любому из пп. 7-9, при этом термообработка в алкоголятном способе осуществляется при температуре от по меньшей мере 500°С до не более 900°С.